(57)【要約】      （修正有）【課題】安全性に優れ、孤立ドットの潜像の再現に適した、小粒径で粒径の揃ったトナーを作製できる乳化会合型のトナー製造方法にも適した荷電制御剤と、該荷電制御剤との組み合わせに適合した着色剤を用いた電子写真用トナーを提供する。【解決手段】少なくとも結着樹脂と着色剤としての銅フタロシアニンを含有する電子写真用トナーにおいて、荷電制御剤として特定の金属フタロシアニン化合物を全トナー質量の０．０１〜１．０質量％含有する電子写真用トナー。【選択図】なし【特許請求の範囲】
【請求項１】
少なくとも結着樹脂と着色剤としての銅フタロシアニンを含有する電子写真用トナーにおいて、下記一般式（１）で示す構造式を有する化合物を全トナー質量の０．０１〜１．０質量％含有することを特徴とする電子写真用トナー。
【化１】
2010139617.tif 000009
（式中、Ｍ１は、ケイ素原子（Ｓｉ）、ゲルマニウム原子（Ｇｅ）、スズ原子（Ｓｎ）のいずれかの金属原子を示す。また、Ｚは、各々独立に、ヒドロキシ基、塩素原子、炭素数６〜１８のアリールオキシ基、炭素数１〜２２のアルコキシ基、或いは下記一般式（２）で表される基を示す。Ａ１、Ａ２、Ａ３及びＡ４は、各々独立に下記式（Ａ−１）〜（Ａ−２１）で表される置換基を有してもよい芳香環を形成する原子団を示す。）
【化２】
2010139617.tif 000010
（式中、Ｒ１、Ｒ２、Ｒ３は炭素数１〜２２のアルキル基、炭素数６〜１８のアリール基、炭素数１〜２２のアルコキシ基、または、炭素数６〜１８のアリールオキシ基を示す。なお、Ｒ１、Ｒ２、Ｒ３はお互い同じ基であっても異なる基であってもよい。）
【化３】
2010139617.tif 000011
【請求項２】
前記結着樹脂を水系媒体中に乳化分散させて、着色剤粒子と会合融着させる工程を経ることを特徴とする請求項１記載の電子写真用トナー。
【請求項３】
前記会合融着により粒径成長開始以後、前記一般式（１）として示す構造式を有する化合物を添加することを特徴とする請求項２記載の電子写真用トナー。
【請求項４】
請求項１〜３のいずれかに記載の電子写真用トナーを用い、電子写真感光体上の静電潜像を現像することを特徴とする画像形成方法。
【発明の詳細な説明】
【技術分野】
【０００１】
本発明は、電子写真用トナーとそれを用いた画像形成方法に関するものである。
【背景技術】
【０００２】
昨今、電子写真方式による画像形成方法は、従来のビジネス文書のコピーやプリントアウトのみならず、オンデマンド印刷の領域にまで広く用いられる様になってきている。これら軽印刷領域においては出力画像そのものが商品であるから、当然高い画質が求められる。
【０００３】
しかし、乾式の電子写真方式はプロセスの特性上、オフセット印刷に比べ孤立ドットの再現性が低く、ハイライト部のキメが粗いという問題点を有している。
【０００４】
電子写真方式において孤立ドットの再現性は書き込まれた潜像に対して、どれだけ正確にトナーを付着させられるかが重要なポイントである。それゆえ帯電量が低いトナーが存在すると電界応答性が低下するから、これを除きトナー粒子の帯電量を高く、しかも帯電量分布を狭くすることが重要となる。
【０００５】
従来、電子写真用トナー（以下、単にトナーということあり）の帯電性向上のために荷電制御剤（ＣＣＡ）と呼ばれる化合物が用いられてきた。ＣＣＡとしてはアゾ系、サリチル酸系等の有機金属錯体が最も一般的に用いられるが、高濃度の着色があり、環境安全性が懸念されるものもある。
【０００６】
一方、画質の観点から小粒径トナーが多く用いられる様になってきており、小粒径でしかも粒径の揃ったトナーを製造するためには、従来の粉砕型のトナー製造方法に代わり、所謂重合トナー製造方法が主流になっている。さらにその中でも乳化会合型トナーが総合的に優れていることが判ってきている。
【０００７】
しかしながら、乳化会合型のトナー製造方法においては、一般的に荷電制御剤（ＣＣＡ）である有機金属錯体の錯構造の破壊、結晶構造の変化により機能発現しなくなる傾向が強い。その問題が少ない非錯構造のカリックスアレーン（特許文献１）については、性能が不十分であった。
【０００８】
それ故、乳化会合型のトナー製造方法において機能発現し安全性に優れた荷電制御剤が求められている。
【特許文献１】特開平２−２０１３７８号公報
【発明の開示】
【発明が解決しようとする課題】
【０００９】
本発明は、上記課題を解決するために成された。
【００１０】
即ち、本発明の目的は、安全性に優れ、孤立ドットの潜像の再現に適した、小粒径で粒径の揃ったトナーを作製できる乳化会合型のトナー製造方法にも適した荷電制御剤と、該荷電制御剤との組み合わせに適合した着色剤を用いた電子写真用トナーと、それを用いた画像形成方法を提供することである。
【課題を解決するための手段】
【００１１】
本発明者が鋭意検討したところ、本発明の目的は、下記構成を採ることにより達成されることがわかった。
【００１２】
（１）
少なくとも結着樹脂と着色剤としての銅フタロシアニンを含有する電子写真用トナーにおいて、下記一般式（１）で示す構造式を有する化合物を全トナー質量の０．０１〜１．０質量％含有することを特徴とする電子写真用トナー。
【００１３】
【化１】
2010139617.tif 000002
【００１４】
（式中、Ｍ１は、ケイ素原子（Ｓｉ）、ゲルマニウム原子（Ｇｅ）、スズ原子（Ｓｎ）のいずれかの金属原子を示す。また、Ｚは、各々独立に、ヒドロキシ基、塩素原子、炭素数６〜１８のアリールオキシ基、炭素数１〜２２のアルコキシ基、或いは下記一般式（２）で表される基を示す。Ａ１、Ａ２、Ａ３及びＡ４は、各々独立に下記式（Ａ−１）〜（Ａ−２１）で表される置換基を有してもよい芳香環を形成する原子団を示す。）
【００１５】
【化２】
2010139617.tif 000003
【００１６】
（式中、Ｒ１、Ｒ２、Ｒ３は炭素数１〜２２のアルキル基、炭素数６〜１８のアリール基、炭素数１〜２２のアルコキシ基、または、炭素数６〜１８のアリールオキシ基を示す。なお、Ｒ１、Ｒ２、Ｒ３はお互い同じ基であっても異なる基であってもよい。）
【００１７】
【化３】
2010139617.tif 000004
【００１８】
（２）
前記結着樹脂を水系媒体中に乳化分散させて、着色剤粒子と会合融着させる工程を経ることを特徴とする（１）記載の電子写真用トナー。
【００１９】
（３）
前記会合融着により粒径成長開始以後、前記一般式（１）として示す構造式を有する化合物を添加することを特徴とする（２）記載の電子写真用トナー。
【００２０】
（４）
（１）〜（３）のいずれかに記載の電子写真用トナーを用い、電子写真感光体上の静電潜像を現像することを特徴とする画像形成方法。
【発明の効果】
【００２１】
本発明により、安全性に優れ、孤立ドットの潜像の再現に適した、小粒径で粒径の揃ったトナーを作製できる乳化会合型のトナー製造方法にも適した荷電制御剤と、該荷電制御剤との組み合わせに適合した着色剤を用いた電子写真用トナーと、それを用いた画像形成方法を提供することが出来る。
【発明を実施するための最良の形態】
【００２２】
従来、電子写真用トナーの帯電性向上のためには、いわゆる荷電制御剤（ＣＣＡ）と呼ばれる化合物が用いられてきた。
【００２３】
ＣＣＡとしてはアゾ系、サリチル酸系等の有機金属錯体が最も一般的に用いられるが、環境安全性が懸念されるという問題がある上に、乳化会合法においては、錯構造の破壊、結晶構造の変化により機能発現しなくなる傾向が強い。本問題の少ない非錯構造のカリックスアレーンについては、なお性能が不十分である。
【００２４】
これに対し、乳化会合法においても機能発現し安全性に優れたＣＣＡが求められていた。ＣＣＡとして機能するためには、一般的にπ電子を多く有する構造を持つことに加え、電子吸引性あるいは供与性が高い官能基を多く有することが必須である。
【００２５】
トナー用着色剤に用いられる有機顔料（有機金属錯体）については、殆どのものが上記構造を有し、その具体的な構造の違いによって帯電性に違いがあることは広く認識されている。更に有機顔料については、印刷分野で工業的に用いられているものが多く、安全性が確認されているものも多い。
【００２６】
一般にフタロシアニン構造を持つ化合物は若干の負帯電性を有する事が知られている。
【００２７】
この中で、本発明の前記一般式（１）で示される、特定構造のフタロシアニン化合物が、比較的高い帯電性を有すると共に、シアントナーの着色剤として一般的に用いられる銅フタロシアニンと共存させる事で顕著な帯電性向上効果を持つようになる事を見出した。
【００２８】
その理由は不明だが、おそらくは基本構造がほぼ同等であるために、相互作用が発現するのではないかと考えられる。
【００２９】
また上記特定構造のフタロシアニン化合物の色味は銅フタロシアニンとほぼ同様であり、シアントナーとしての着色性を損なう事が無い。
【００３０】
即ち、本発明の電子写真用トナーは、少なくとも結着樹脂と着色剤としての銅フタロシアニンを含有するシアントナーであって、該着色剤とは別に前記一般式（１）で示す構造式を有する化合物を全トナー質量の０．０１〜１．０質量％含有させるというものである。
【００３１】
前記一般式（１）中、Ｍ１は、ケイ素原子（Ｓｉ）、ゲルマニウム原子（Ｇｅ）、スズ原子（Ｓｎ）のいずれかの金属原子を示す。一般式（１）中、Ｍ１としては、特にケイ素原子（Ｓｉ）が好ましい。
【００３２】
また、前記一般式（１）中、Ｚは、各々独立にヒドロキシ基、塩素原子、炭素数６〜１８のアリールオキシ基、炭素数１〜２２のアルコキシ基、または前記一般式（２）で表される基を示す。
【００３３】
また、前記一般式（２）中、Ｒ１〜Ｒ３は、各々、炭素数１〜２２のアルキル基、炭素数６〜１８のアリール基、炭素数１〜２２のアルコキシ基、または炭素数６〜１８のアリールオキシ基を示す。特に、Ｒ１〜Ｒ３がメチル基、エチル基またはプロピル基であることが好ましい。
【００３４】
さらに、前記一般式（１）中、Ａ１〜Ａ４は、各々独立に上記式（Ａ−１）〜上記式（Ａ−２１）で表される置換基を有してもよい芳香環を形成する原子団を示す。一般式（１）中、Ａ１〜Ａ４としては、特に置換基を有してもよいベンゼン環が好ましい。置換基とは、Ｃｌ、Ｆ、Ｂｒ、Ｉのなどのハロゲン原子、ニトロ基、スルホンアミド基、Ｃ１〜Ｃ１０のアルキル基、ハロゲン原子を含むアルキル基などを示す。
【００３５】
本発明において前記一般式（１）の化合物として、具体例を表１に示すが、本発明に係るトナーに使用可能な一般式（Ｉ）で表される化合物はこれらに限定されるものではない。これらの具体例の中では、化合物（Ｔ−９）〜化合物（Ｔ−１４）で表されるものが好ましい。ただし、化合物（Ｔ−１）、化合物（Ｔ−１１）および化合物（Ｔ−１６）中、（ｉ）Ｃ３Ｈ７−はイソプロピル基であり、化合物（Ｔ−６）中、（ｎ）Ｃ４Ｈ９−はノルマルブチル基であり、化合物（Ｔ−９）および化合物（Ｔ−１８）中、（ｎ）Ｃ６Ｈ１３−はノルマルヘキシル基であり、化合物（Ｔ−１５）および化合物（Ｔ−１６）中、（ｔ）Ｃ４Ｈ９−はターシャリーブチル基であり、化合物（Ｔ−１７）中、（ｎ）Ｃ１２Ｈ２５−はノルマルドデシル基である。
【００３６】
【表１】
2010139617.tif 000005
【００３７】
これらの化合物の添加含有量は、全トナー質量に対して０．０１〜１．０質量％である。含有量が０．０１質量％未満ではその荷電制御効果が十分ではなく、特に高温高湿環境（例えば３０℃、８０％ＲＨ）において帯電量が低くなり、現像性や転写性が悪化し、画像濃度が低下したり、かぶりが悪化する。また、含有量が１．０質量％を超えると帯電量が高くなり過ぎ、特に低温低湿環境（例えば１０℃、２０％ＲＨ）において画像濃度が低下する。
【００３８】
又、含有させるのは出来るならばトナー粒子の表面或いは表面近傍が望ましく、トナー粒子中における含有位置をコントロールすることが容易という意味でも、トナーの製造方法は樹脂を水系媒体中に乳化分散させて、着色剤粒子と会合融着させる工程を経る、いわゆる乳化会合法が好ましい。この方法であれば、会合途中或いは会合終了後に一般式（１）で表される化合物の分散液を添加することにより、一般式（１）で表される化合物をトナーの表面或いは表面近傍に含有させることができるからである。
【００３９】
〔静電潜像現像用トナー〕
次に、トナーについて説明する。
【００４０】
本発明のトナーは、結着樹脂、着色剤及び離型剤を含む着色粒子に、必要に応じ外添剤を添加・混合して作製することができる。
【００４１】
トナーの製造方法としては、特に限定されるものではないが、乳化会合法による方法が好ましく用いられる。特にミニエマルジョン重合粒子を乳化重合によって多段重合構成とした樹脂粒子を会合融着する製造方法が好ましい。
【００４２】
以下に、本発明で用いるトナーの作製手順の一例を示す。
【００４３】
すなわち、本発明で用いられる代表的トナーは以下の様な工程を経て作製されるものである。
【００４４】
（１）離型剤をラジカル重合性単量体に溶解或いは分散させる溶解／分散工程
（２）重合性単量体を重合して樹脂粒子の分散液を作製する重合工程
（３）水系媒体中で樹脂粒子と着色剤粒子を会合融着させて着色粒子を作製する会合・融着工程
（４）前記会合・融着工程の途中或いは終了後に、前記着色粒子の分散液中に一般式（１）で示される化合物を含有する分散液を添加し、着色粒子の表面あるいは表面近傍に固着させる荷電処理工程
（５）着色粒子の表面或いは表面近傍に荷電処理剤が固着した粒子（以下、着色粒子Ｂ）を熱エネルギーにより熟成して着色粒子Ｂの形状を調整する熟成工程
（６）着色粒子Ｂ分散液を冷却し、冷却した着色粒子Ｂ分散液より着色粒子Ｂを固液分離し、分離した着色粒子Ｂより界面活性剤等を除去する洗浄工程
（７）洗浄処理された着色粒子Ｂを乾燥する乾燥工程
（８）着色粒子Ｂに外添剤を添加する外添剤処理工程
を有する。
【００４５】
尚、上記工程中でいう「着色粒子Ｂ」とはトナーの母体粒子を意味するもので、外添剤処理を行わない場合にはそのままトナーとなるものである。
【００４６】
上記のトナーを作製する場合、先ず、樹脂粒子と着色剤粒子とを会合融着させて着色粒子を作製する。次に、着色粒子分散液中に一般式（１）で示される化合物を含有する分散液を添加し、着色粒子の表面或いは表面近傍に一般式（１）で示される化合物を固着させた粒子を作製する。この様に、本発明で用いられるトナーは、各種製法で作製された着色粒子の分散液中に一般式（１）で示される化合物を含有する分散液を添加して着色粒子の表面或いは表面近傍に固着させることにより、形成するものがよい。
【００４７】
本発明のトナーは、体積基準におけるメディアン径（Ｄ５０）が３〜８μｍであるものが好ましい。
【００４８】
尚、トナーの体積基準メディアン径（Ｄ５０）は、「マルチサイザー３（ベックマン・コールター社製）」に、データ処理用のコンピューターシステムを接続した装置を用いて測定、算出することができる。
【００４９】
測定手順としては、トナー０．０２ｇを、界面活性剤溶液２０ｍｌ（トナーの分散を目的として、例えば界面活性剤成分を含む中性洗剤を純水で１０倍希釈した界面活性剤溶液）で馴染ませた後、超音波分散を１分間行い、トナー分散液を作製する。このトナー分散液を、サンプルスタンド内の「ＩＳＯＴＯＮII（ベックマン・コールター社製）」の入ったビーカーに、測定濃度５〜１０％になるまでピペットにて注入し、測定機カウントを２５０００個に設定して測定する。尚、マルチサイザー３のアパチャー径は５０μｍのものを使用する。
【００５０】
〔トナーを構成する材料〕
次に、本発明のトナーに使用可能な樹脂、着色剤、離型剤、外添剤等のトナーを構成する材料について、具体例を挙げて説明する。
【００５１】
（樹脂）
先ず、本発明のトナーに使用可能な樹脂について説明する。トナーに使用可能な樹脂は、特に限定されるものではなく、公知の樹脂が使用できる。
【００５２】
例えば、下記（１）〜（１０）に示す様なビニル系単量体に代表される重合性単量体を重合して作製される重合体である。すなわち、本発明で用いられるトナーに使用可能な樹脂は、下記に示すビニル系単量体を単独或いは複数種類組み合わせて重合を行って得られるものが挙げられる。
（１）スチレン或いはスチレン誘導体
スチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等
（２）メタクリル酸エステル誘導体
メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチル等
（３）アクリル酸エステル誘導体
アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニル等。
（４）オレフィン類
エチレン、プロピレン、イソブチレン等
（５）ビニルエステル類
プロピオン酸ビニル、酢酸ビニル、ベンゾエ酸ビニル等
（６）ビニルエーテル類
ビニルメチルエーテル、ビニルエチルエーテル等
（７）ビニルケトン類
ビニルメチルケトン、ビニルエチルケトン、ビニルヘキシルケトン等
（８）Ｎ−ビニル化合物
Ｎ−ビニルカルバゾール、Ｎ−ビニルインドール、Ｎ−ビニルピロリドン等
（９）ビニル化合物類
ビニルナフタレン、ビニルピリジン等
（１０）アクリル酸或いはメタクリル酸誘導体
アクリロニトリル、メタクリロニトリル、アクリルアミド等。
【００５３】
又、樹脂を構成する重合性単量体として、イオン性解離基を有する重合性単量体を組み合わせて使用することも可能である。イオン性解離基としては、例えば、カルボキシル基、スルフォン酸基、リン酸基等の置換基が挙げられ、イオン性解離基を有する重合性単量体はこれらの置換基を有するものである。
【００５４】
イオン性解離基を有する重合性単量体の具体例を以下に挙げる。
【００５５】
アクリル酸、メタクリル酸、マレイン酸、イタコン酸、ケイ皮酸、フマル酸、マレイン酸モノアルキルエステル、イタコン酸モノアルキルエステル、スチレンスルフォン酸、アリルスルフォコハク酸、２−アクリルアミド−２−メチルプロパンスルフォン酸、アシドホスホオキシエチルメタクリレート、３−クロロ−２−アシッドホスホオキシプロピルメタクリレート等。
【００５６】
更に、樹脂を構成する重合性単量体として、多官能性ビニル類を使用して架橋構造の樹脂とすることも可能である。多官能性ビニル類の具体例を以下に挙げる。
【００５７】
ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレート等。
【００５８】
（本発明の着色剤）
本発明のトナーに用いられる着色剤は銅フタロシアニンであり、下記で表される構造式を有する化合物である。
【００５９】
【化４】
2010139617.tif 000006
【００６０】
本発明のトナーに使用可能な銅フタロシアニンとしては、特に限定はなく公知のものが使用可能である。例えば、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントグリーン７等が挙げられるが、特にＣ．Ｉ．ピグメントブルー１５；３が好ましい。
【００６１】
これらの銅フタロシアニンは必要に応じて単独もしくは２つ以上を選択併用することも可能である。又、銅フタロシアニンの添加量はトナー全体に対して１〜３０質量％、好ましくは２〜２０質量％の範囲に設定するのがよい。
【００６２】
（その他の着色剤）
本発明のトナーはシアン色のトナーであり、フルカラー画像形成用として組み合わせることができるトナーに使用される着色剤としては、以下に示す如き公知のものが挙げられる。
【００６３】
黒色の着色剤としては、例えば、ファーネスブラック、チャンネルブラック、アセチレンブラック、サーマルブラック、ランプブラック等のカーボンブラック、更にマグネタイト、フェライト等の磁性粉も用いられる。
【００６４】
マゼンタもしくはレッド用の着色剤としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００６５】
又、オレンジもしくはイエロー用の着色剤としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８等が挙げられる。
【００６６】
これらの着色剤は必要に応じて単独もしくは２つ以上を選択併用することも可能である。又、着色剤の添加量はトナー全体に対して１〜３０質量％、好ましくは２〜２０質量％の範囲に設定するのがよい。
【００６７】
（離型剤）
次に、本発明で用いられるトナーに使用可能な離型剤について説明する。本発明で用いられるトナーに使用可能な離型剤としては、従来公知のものが挙げられ、具体的には、以下のものが挙げられる。
（１）長鎖炭化水素系離型剤
ポリエチレン離型剤、ポリプロピレン離型剤等のポリオレフィン離型剤、パラフィン離型剤、サゾール離型剤等
（２）エステル系離型剤
トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエート等
（３）アミド系離型剤
エチレンジアミンジベヘニルアミド、トリメリット酸トリステアリルアミド等
（４）ジアルキルケトン系離型剤
ジステアリルケトン等
（５）その他
カルナウバワックス離型剤、モンタン離型剤等。
【００６８】
又、トナー中の離型剤含有量は、１．０〜３０質量％が好ましく、更に好ましくは５．０〜２０質量％である。
【００６９】
（外添剤）
本発明のトナーは、流動性、帯電性の改良及びクリーニング性の向上などの目的で、いわゆる外添剤を着色粒子に混合して使用しても良い。これら外添剤としては特に限定されるものではなく、種々の無機微粒子、有機微粒子及び滑剤を使用することができる。
【００７０】
無機微粒子としては、従来公知のものを使用することができる。具体的には、シリカ、チタニア、アルミナ、チタン酸ストロンチウム微粒子等が好ましく用いることができる。これら無機微粒子としては必要に応じて疎水化処理したものを用いても良い。具体的なシリカ微粒子としては、例えば日本アエロジル社製の市販品Ｒ−８０５、Ｒ−９７６、Ｒ−９７４、Ｒ−９７２、Ｒ−８１２、Ｒ−８０９、ヘキスト社製のＨＶＫ−２１５０、Ｈ−２００、キャボット社製の市販品ＴＳ−７２０、ＴＳ−５３０、ＴＳ−６１０、Ｈ−５、ＭＳ−５等が挙げられる。
【００７１】
チタニア微粒子としては、例えば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。
【００７２】
アルミナ微粒子としては、例えば、日本アエロジル社製の市販品ＲＦＹ−Ｃ、Ｃ−６０４等が挙げられる。
【００７３】
又、有機微粒子としては数平均一次粒子径が１０〜２０００ｎｍ程度の球形の有機微粒子を使用することができる。具体的には、スチレンやメチルメタクリレートなどの単独重合体やこれらの共重合体を使用することができる。
【００７４】
これら外添剤の添加量は、トナー全体に対して０．１〜１０．０質量％とすることが好ましい。
【００７５】
次に、本発明に係わる現像剤について説明する。
【００７６】
〔現像剤〕
本発明のトナーは、そのまま非磁性一成分現像に用いることが出来るが、キャリアと混合して二成分現像剤として用いることも出来る。
【００７７】
キャリアとしては高耐久性を確保するため、樹脂コートされたものが好ましい。キャリアは、磁性体粒子が更に樹脂によりコートされているもの、或いは樹脂中に磁性体粒子を分散させたいわゆる樹脂分散型キャリアが好ましい。コート用の樹脂としては、特に限定は無いが、例えば、オレフィン系樹脂、スチレン系樹脂、スチレン−アクリル系樹脂、シリコーン系樹脂、エステル系樹脂或いはフッ素含有重合体系樹脂等が用いられる。又、樹脂分散型キャリアを構成するための樹脂としては、特に限定されず公知のものを使用することができ、例えば、スチレン−アクリル系樹脂、ポリエステル樹脂、フッ素系樹脂、フェノール樹脂等を挙げることができる。
【００７８】
磁性体粒子の粒子径は、２０〜１００μｍが好ましく、２５〜８０μｍがより好ましい。
【００７９】
磁性体粒子の粒子径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【００８０】
トナーとキャリアの混合比は、キャリア１００質量部に対してトナー２〜１０質量部が好ましい。
【００８１】
トナーとキャリアの混合は、トナーとキャリアにストレスを与えず混合できれば良く、公知の混合機を用いて行うことができる。具体的には、Ｖ型混合機、ナウター混合機、ヘンシェルミキサー等を挙げることができる。
【００８２】
〔画像形成方法と画像形成装置〕
次に、本発明の現像剤が使用可能な画像形成方法について説明する。本発明の現像剤は、例えば、プリント速度が３００ｍｍ／ｓｅｃ（Ａ４用紙に換算して６５枚／分の出力性能）レベル以上の高速のフルカラー画像形成装置に使用されることが好ましい。具体的には、短時間で大量の文書をオンデマンドに作成ことが可能なプリンタ等が挙げられる。
【００８３】
図１は、本発明の現像剤が好ましく用いられる画像形成装置の一例を示す概略図である。
【００８４】
図１において、１Ｙ、１Ｍ、１Ｃ、１Ｋは感光体、４Ｙ、４Ｍ、４Ｃ、４Ｋは現像手段、５Ｙ、５Ｍ、５Ｃ、５Ｋは一次転写手段としての一次転写ローラ、５Ａは二次転写手段としての二次転写ローラ、６Ｙ、６Ｍ、６Ｃ、６Ｋはクリーニング手段、７は中間転写体ユニット、２４は熱ロール式定着装置、７０は中間転写体を示す。
【００８５】
この画像形成装置は、タンデム型カラー画像形成装置と称せられるもので、複数組の画像形成部１０Ｙ、１０Ｍ、１０Ｃ、１０Ｋと、転写部としての無端ベルト状中間転写体ユニット７と、記録部材Ｐを搬送する無端ベルト状の給紙搬送手段２１及び定着手段としての熱ロール式定着装置２４とを有する。画像形成装置の本体Ａの上部には、原稿画像読み取り装置ＳＣが配置されている。
【００８６】
各感光体に形成される異なる色のトナー像の１つとして、イエロー色の画像を形成する画像形成部１０Ｙは、第１の像担持体としてのドラム状の感光体１Ｙ、該感光体１Ｙの周囲に配置された帯電手段２Ｙ、露光手段３Ｙ、現像手段４Ｙ、一次転写手段としての一次転写ローラ５Ｙ、クリーニング手段６Ｙを有する。又、別の異なる色のトナー像の１つとして、マゼンタ色の画像を形成する画像形成部１０Ｍは、第１の像担持体としてのドラム状の感光体１Ｍ、該感光体１Ｍの周囲に配置された帯電手段２Ｍ、露光手段３Ｍ、現像手段４Ｍ、一次転写手段としての一次転写ローラ５Ｍ、クリーニング手段６Ｍを有する。又、更に別の異なる色のトナー像の１つとして、シアン色の画像を形成する画像形成部１０Ｃは、第１の像担持体としてのドラム状の感光体１Ｃ、該感光体１Ｃの周囲に配置された帯電手段２Ｃ、露光手段３Ｃ、現像手段４Ｃ、一次転写手段としての一次転写ローラ５Ｃ、クリーニング手段６Ｃを有する。又、更に他の異なる色のトナー像の１つとして、黒色画像を形成する画像形成部１０Ｋは、第１の像担持体としてのドラム状の感光体１Ｋ、該感光体１Ｋの周囲に配置された帯電手段２Ｋ、露光手段３Ｋ、現像手段４Ｋ、一次転写手段としての一次転写ローラ５Ｋ、クリーニング手段６Ｋを有する。
【００８７】
無端ベルト状中間転写体ユニット７は、複数のローラにより巻回され、回動可能に支持された中間転写エンドレスベルト状の第２の像担持体としての無端ベルト状中間転写体７０を有する。
【００８８】
画像形成部１０Ｙ、１０Ｍ、１０Ｃ、１０Ｋより形成された各色の画像は、一次転写ローラ５Ｙ、５Ｍ、５Ｃ、５Ｋにより、回動する無端ベルト状中間転写体７０上に逐次転写されて、合成されたカラー画像が形成される。給紙カセット２０内に収容された転写材として用紙等の記録部材Ｐは、給紙搬送手段２１により給紙され、複数の中間ローラ２２Ａ、２２Ｂ、２２Ｃ、２２Ｄ、レジストローラ２３を経て、二次転写手段としての二次転写ローラ５Ａに搬送され、記録部材Ｐ上にカラー画像が一括転写される。カラー画像が転写された記録部材Ｐは、熱ローラ式定着装置２４により定着処理され、排紙ローラ２５に挟持されて機外の排紙トレイ２６上に載置される。
【００８９】
一方、二次転写ローラ５Ａにより記録部材Ｐにカラー画像を転写した後、記録部材Ｐを曲率分離した無端ベルト状中間転写体７０は、クリーニング手段６Ａにより残留トナーが除去される。
【００９０】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。
【００９１】
二次転写ローラ５Ａは、ここを記録部材Ｐが通過して二次転写が行われるときにのみ、無端ベルト状中間転写体７０に圧接する。
【００９２】
このように感光体１Ｙ、１Ｍ、１Ｃ、１Ｋ上に帯電、露光、現像によりトナー像を形成し、無端ベルト状中間転写体７０上で各色のトナー像を重ね合わせ、一括して記録部材Ｐに転写し、熱ロール式定着装置２４で加圧及び加熱により固定して定着する。トナー像を記録部材Ｐに転移させた後の感光体１Ｙ、１Ｍ、１Ｃ、１Ｋは、クリーニング装置６Ｙ、６Ｍ、６Ｃ、６Ｋで転写時に感光体に残されたトナーを清掃した後に、上記の帯電、露光、現像のサイクルに入り、次の像形成が行われる。
【実施例】
【００９３】
次に、実施例により本発明の代表的な実施態様を示しながら、さらに本発明につき説明を行う。しかし、無論、本発明はこれらの態様に限定されるわけではない。
【００９４】
〔ラテックス合成方法〕
純水２６００ｇ、ラウリル硫酸ナトリウム３ｇをＳＵＳ製５Ｌ（リットル）反応容器に加え、反応蓋、温度計、リービッヒ還流管、撹拌羽及び撹拌装置を装着し、撹拌しつつ８０℃までウォータバス中投げ込みヒーターにより過熱した。
【００９５】
スチレン（Ｓｔ）１２２ｇ、アクリル酸ｎ−ブチル（ＢＡ）５０ｇ、メタクリル酸（ＭＡＡ）１３ｇ、ｎ−オクチルメルカプタン（ＮＯＭ）０．９ｇを３００ｍｌビーカーに加え、マグネチックスターラーで撹拌しつつ７０℃に加熱した後、徐々に脂肪酸エステルワックスを加え溶解した。
【００９６】
得られたワックスモノマー溶解液を先述の反応容器に加え、超音波分散機にて３０分分散した後、５％過硫酸カリウム溶液１３０ｇを加え、１時間重合反応を行った。
【００９７】
更にＳｔ３４３ｇ、ＢＡ１３０ｇ、ＭＡＡ３０ｇ、ＮＯＭ１０ｇの混合モノマー液を加えた後、５％過硫酸カリウム溶液２００ｇを加え１時間重合反応を行い、本発明のラテックスを得た。
【００９８】
〔銅フタロシアニン顔料分散液の製造方法〕
銅フタロシアニン顔料６２５ｇ、ラウリル硫酸ナトリウム２９０ｇ、純水４０８５ｇを１０ＬＳＵＳ製容器に添加し、撹拌機を用いてで２時間予備撹拌した。
【００９９】
三井鉱山社製ＳＣ１００／３２型メディアミルにて３ｈｒ処理し、シアン顔料微分散液を得た。
【０１００】
〔一般式（１）で示される化合物の分散液〕
例示化合物Ｔ−７を１２５ｇ、ラウリル硫酸ナトリウムを５８ｇ、純水８１７ｇを２Ｌビーカーに入れて、マグネチックスターラーで２時間予備撹半した。
【０１０１】
三井鉱山（株）製ＳＣ１００／３２型メディアミルにて１ｈｒ処理し、例示化合物Ｔ−７の分散液を得た。
【０１０２】
〔シアントナー作製〕
（トナー１の製造）
ラテックスを固形分換算で２６３ｇ、ポリオキシエチレン（２）ドデシルエーテル硫酸ナトリウム２７％溶液３ｇ、純水１９９０ｇをＳＵＳ製５Ｌ反応容器に加え、撹拌しつつ１０％ＮａＯＨ１０ｇを徐々に加えた、更にシアン顔料分散液８２ｇを加えた後、容器蓋、温度計、リービッヒ冷却管を反応容器に装着し、撹拌速度を上げ５０％ＭｇＣｌ２六水和物溶液１００ｇを徐々に加えた。
【０１０３】
ウォーターバス内で投げ込みヒータにより反応物温度が９０℃になるまで昇温し、撹拌速度を落とし粒径成長を開始した。体積平均粒径が所望の粒径になったところで例示化合物Ｔ−７（ＣＣＡ）分散液を固形分換算で１．３７ｇ徐々に加え、そのまま２時間撹拌し続けた後、２０％ＮａＣｌ溶液１０００ｇを加え反応を停止し、円形度を上げるためさらに熟成した。
【０１０４】
４０℃まで冷却した後、得られた反応液を塩酸処理し、ヌッチェにて濾過水洗をした。得られたトナーウェットケーキを解砕し、約４０℃にて３日間風乾し、着色粒子Ｂ（母体トナー粒子）を得た。
【０１０５】
母体トナー粒子１５０ｇに対し、シラン系カップリング剤処理をした表面積３００ｍ２／ｇのフュームドシリカ１．５ｇ、チタン酸ストロンチウム微粒子１ｇを加え、小型回転式混合器にて２０分間混合した後、１５０メッシュの円篩にて処理しシアンのトナー１を得た。トナー１の体積基準メディアン径（Ｄ５０）は６．５μｍであった。
【０１０６】
〔トナー２〜１０の製造〕
トナー１の製造条件を表２に記載した様に変更して、トナー２〜１０の製造を行った。
【０１０７】
【表２】
2010139617.tif 000007
【０１０８】
〔評価方法〕
使用した画像形成装置：Ｍａｇｉｃｏｌｏｒ２３００ＣＬ（コニカミノルタビジネステクノロジーズ社製）
試験環境：３０℃、８０％ＲＨ（ＨＨ）および１０℃、２０％ＲＨ（ＬＬ）
評価紙：ＣＦペーパー（Ａ４、８０ｇ／ｍ２、コニカミノルタビジネスソリューションズ社製）
具体的な手順：
１．トナーカートリッジに評価トナー１００ｇを装填
２．ＨＨ環境下実機にカートリッジを装填し
３．印字率５％チャート、一間欠モードにて３ｋｐ（ｋｐ：１０００プリント）出力後、ＬＬにて一間欠モードで１ｋｐを行う
４．帯電量はＨＨ初期とＨＨ３ｋｐ終了時、ＬＬ１ｋｐ終了時に確認
５．ＨＨ初期とＨＨにて３ｋｐ終了時とさらにＬＬで１ｋｐ終了時にベタ画像と白紙画像および下記ドット再現性確認用画像を出力し、画像濃度とカブリおよびドット再現性を確認した。
【０１０９】
（帯電量測定）
帯電量測定には自作の吸引式帯電量測定機を用いた。
【０１１０】
具体的には、前記の画像形成装置で印字率５％チャートを１０枚出力した後、白紙画像を出力する。その後、現像ローラ上のトナーを吸引し、吸引したトナーの電荷量Ｑをエレクトロメータで測定すると共に、吸引したトナーの質量Ｍを測定し、帯電量Ｑ／Ｍ（μＣ／ｇ）を求めた。
【０１１１】
（画像濃度）
画像濃度の測定は、まず印字されていない評価紙（白紙）について、透過濃度計（ＴＤ−９０４：マクベス社製）を用いて１２ヶ所の絶対画像濃度を測定して平均し、白紙濃度とする。次に出力したベタ画像について、同様に１２ヶ所の絶対画像濃度を測定して平均し、この平均濃度から白紙濃度を引いた値を画像濃度として評価した。
【０１１２】
評価基準：
◎：１．２以上（良好）
○：１．０〜１．２未満（実用上問題のないレベル）
△：０．８〜１．０未満（実用上やや問題があるが、許容できるレベル）
×：０．８未満（実用上問題となるレベル）
（かぶり）
カブリ濃度の測定は、まず印字されていない評価紙（白紙）について、反射濃度計（ＲＤ−９１８：マクベス社製）を用いて１２ヶ所の絶対画像濃度を測定して平均し、白紙濃度とする。次に出力した白紙画像について、同様に１２ヶ所の絶対画像濃度を測定して平均し、この平均濃度から白紙濃度を引いた値をカブリ濃度として評価した。
【０１１３】
評価基準：
◎：０．００３未満（良好）
○：０．００３〜０．００６未満（実用上問題のないレベル）
△：０．００６〜０．０１０以下（実用上やや問題があるが、許容できるレベル）
×：０．０１０より大きい値（実用上問題となるレベル）
（ドット再現性）
形成された画像ドット径の大きさと露光スポット径の大きさを、１００倍の拡大鏡を用いて評価した。直径２．５ｍｍのドット径を１．５ｍｍ間隔で出力した時の再現性を評価した。
【０１１４】
◎：画像ドットの大きさが露光スポット径に対して３０％未満の増減で作成され、
隣接するドット同士はそれぞれ独立に再現されている（良好）
○：画像ドットが露光スポット径に比べて、３０％〜６０％の増減で作成され、
それぞれ独立に再現されている（実用性があるレベル）
×：画像ドットが露光スポット面積に比し、６０％を超した増減で作製され、
部分的に画像ドットが消失したり、連結したりしている（実用上問題のレベル）
【０１１５】
【表３】
2010139617.tif 000008
【０１１６】
上記「表３」に示されるごとく、本発明内の実施例１〜７はいずれの特性もよいが、本発明外の比較例１〜３は、少なくともいずれかの特性に問題が出ることがわかる。
【図面の簡単な説明】
【０１１７】
【図１】本発明の現像剤が好ましく用いられる画像形成装置の一例を示す概略図である。
【符号の説明】
【０１１８】
１Ｙ、１Ｍ、１Ｃ、１Ｋ  感光体
４Ｙ、４Ｍ、４Ｃ、４Ｋ  現像手段
５Ｙ、５Ｍ、５Ｃ、５Ｋ  一次転写手段としての一次転写ローラ
５Ａ  二次転写手段としての二次転写ローラ
６Ｙ、６Ｍ、６Ｃ、６Ｋ  クリーニング手段
７  中間転写体ユニット
２４  熱ロール式定着装置
７０  中間転写体
【図１】
2010139617.tif 000012